Brevet FR3017884A1 — publié le 20150828

BORD DE PROTECTION D'AUBE ET SON PROCEDE DE FABRICATION DOMAINE DE L'INVENTION L'invention concerne un bord de protection d'aube et son procédé de s fabrication. Il peut s'agir, en particulier, d'un bord de protection d'une aube de turbomachine. ETAT DE LA TECHNIQUE ANTERIEURE Dans le domaine de l'aéronautique et plus particulièrement celui des turboréacteurs d'avion, diminuer la masse des éléments constitutifs du 10 turboréacteur est une préoccupation constante. Cette préoccupation a conduit au développement d'aubes de soufflante ou de redresseur fabriquées en matériau composite à matrice organique, ces aubes composites étant plus légères que les aubes métalliques. Le bord d'attaque des aubes composites est généralement trop sensible 15 à l'érosion et aux chocs éventuels (oiseaux, graviers, glace, sable, etc.) pour être utilisé sans protection. Aussi, il est fréquent d'utiliser un bord de protection, métallique ou plastique, collé sur le corps de l'aube. C'est alors ce bord de protection qui définit le bord d'attaque de l'aube. Par exemple, le document de brevet W02013021141 décrit un tel bord de protection. 20 L'adhérence du bord de protection sur le corps de l'aube est un aspect essentiel. Pour améliorer cette adhérence, selon une méthode connue, on dépose un certain nombre de couches intermédiaires, e.g. un film de polyuréthane ou un primaire de collage, entre le corps et le bord de renforcement de l'aube. Selon une autre méthode, on prépare 25 mécaniquement, par exemple par sablage ou grattage, les surfaces à coller. Bien que satisfaisantes, ces méthodes sont jugées trop longues, trop complexes et/ou trop onéreuses à fabriquer. En outre, les couches intermédiaires précitées peuvent contenir certaines substances considérées comme nocives pour l'environnement et en voie de retrait par les institutions 30 internationales (telles que le système REACH en Europe). Il existe donc un besoin pour un nouveau type de bord de protection qui protège efficacement l'aube tout en étant facile à fixer sur le corps de celle-ci. PRESENTATION DE L'INVENTION L'invention a pour objet un procédé de fabrication d'un bord de protection d'aube, dans lequel on fournit un bord de protection et on soumet ce bord de protection à un traitement électrolytique d'oxydation micro-arc. Le traitement électrolytique d'oxydation micro-arc est une technique de traitement de surface, connue en elle-même, qui consiste à immerger un substrat dans un bain électrolytique et à anodiser ce substrat avec une tension élevée afin d'atteindre la tension de claquage de la couche d'oxyde isolante initialement formée à la surface du substrat dans les premiers instants du traitement. Des micro-arcs s'amorcent alors et se déplacent sur la surface immergée du substrat. Cette technique permet de créer à la surface du substrat un revêtement ayant une structure et des propriétés physico-chimiques particulières par le biais de la formation d'une couche d'oxyde composée des éléments constitutifs du substrat, d'une part, et de l'incorporation à la couche d'oxyde d'espèces chimiques présentes initialement dans le bain électrolytique d'autre part. A l'issu du traitement, le revêtement obtenu présente une structure dense et dur à coeur et poreuse en surface. Cette technique est également appelée dans la littérature « traitement d'oxydation par plasma micro-arc » ou, plus simplement, « traitement d'oxydation micro-arc ». Dans l'application proposée, le bord de protection est utilisé comme substrat et le traitement d'oxydation micro-arc permet de former à la surface du bord de protection un revêtement qui, d'une part, est dense et dur à coeur et, d'autre part, poreux en surface. La dureté de ce revêtement permet de protéger efficacement l'aube contre l'érosion ou d'éventuels impacts, tandis que la porosité superficielle du revêtement facilite et améliore la fixation du revêtement, en particulier lorsqu'il est fixé par collage, en fournissant une bonne accroche pour l'adhésif utilisé. Le bord de protection peut-être en métal anodisable et, en particulier, en titane, en alliage de titane, en aluminium ou en alliage d'aluminium. Lorsque le bord de protection est en titane ou en alliage de titane, le revêtement formé sur le bord de protection est composé en majorité d'oxyde de titane. Dans certains modes de réalisation, le bord de protection a une face externe et une face interne opposées, la face externe définissant en partie la surface aérodynamique de l'aube, et la face interne étant configurée pour être fixée sur le corps de l'aube. La face externe peut être polie après le traitement d'oxydation micro- arc, afin d'atteindre un niveau de rugosité conforme à un certain niveau d'exigences aérodynamiques. Après polissage, la structure dense et dure du revêtement se retrouve en surface. La porosité superficielle et la rugosité de la face interne peuvent être conservées afin de favoriser l'adhérence physico-chimique (e.g. le collage) du bord de protection sur le corps de l'aube. En particulier, la face interne peut ne pas être polie après le traitement d'oxydation micro-arc. La composition du bain électrolytique utilisé lors du traitement peut également être choisie pour que la surface poreuse de la face interne incorpore des espèces chimiques particulières favorisant l'adhérence physico-chimique. Dans certains modes de réalisation, le traitement électrolytique d'oxydation micro-arc comprend les étapes suivantes : - on immerge le bord de protection dans un bain électrolytique, le bord de protection formant une première électrode, - on immerge une deuxième électrode (également appelée contre-électrode) dans le bain électrolytique, et - on applique aux première et deuxième électrodes une tension. La deuxième électrode peut être disposée dans le bain électrolytique en face de la face interne du renfort, afin de faciliter le traitement de cette face interne qui présente généralement une géométrie moins favorable au traitement que la face externe. Typiquement, la face interne du renfort est concave (i.e. en creux), tandis que la face externe est convexe (i.e. bombée). Il peut présenter une section transversale sensiblement en forme de U afin d'être positionné à cheval sur le corps de l'aube. Ce renfort peut présenter une base qui constitue la partie la plus épaisse du bord de protection. La face externe de cette base peut définir le bord d'attaque (ou le bord de fuite) de l'aube. Cette base peut être prolongée par deux flancs latéraux situés respectivement du côté d'intrados et d'extrados de l'aube. Les faces externes de ces flancs définissent respectivement, en partie, les faces d'intrados et d'extrados de l'aube. En section transversale, le profil de ces flancs peut s'amincir à mesure que l'on s'éloigne de la base. Le bord de protection peut être fixé sur le corps de l'aube, sur toute ou partie de la hauteur de celui-ci. L'invention a également pour objet un bord de protection fabriqué selon 10 le procédé décrit plus haut et une aube comprenant un tel bord de protection. Il peut s'agir d'une aube de turbomachine, en particulier une aube de soufflante de turbomachine aéronautique (e.g. de turboréacteur d'avion). Il pourrait également s'agir d'une aube, ou pale, d'hélice. L'aube peut comprendre un corps, ou partie centrale, en matériau 15 composite à matrice organique. Il peut s'agir, par exemple, d'une aube composite obtenue par drapage d'un matériau tissé. Toujours à titre d'exemple, le matériau composite utilisé peut être composé par un assemblage de fibres de carbone/plastique tissées et d'une matrice résineuse (e.g. une matrice de résine époxy, bismaléimide ou cyanate-ester), 20 l'ensemble étant formé par moulage, e.g. au moyen d'un procédé d'injection de résine sous vide de type RTM (pour « Resin Transfer Molding »). Le bord de protection peut être fixé sur la partie centrale, en particulier par collage, et définir le bord d'attaque ou le bord de fuite de l'aube. Les caractéristiques et avantages de l'invention précités, ainsi que 25 d'autres, apparaîtront à la lecture de la description détaillée qui suit, d'exemple(s) de réalisation de l'invention. Cette description détaillée fait référence aux dessins annexés. BREVE DESCRIPTION DES DESSINS Les dessins annexés sont schématiques et ne sont pas à l'échelle, ils 30 visent avant tout à illustrer les principes de l'invention. Sur ces dessins, d'une figure (FIG) à l'autre, des éléments (ou parties d'élément) analogues sont repérés par les mêmes signes de référence. La FIG 1 est une vue latérale d'une aube comprenant un bord de protection. La FIG 2 est une vue partielle l'aube de la FIG 1, en coupe selon le plan de coupe transversal A-A. La FIG 3 est une vue générale d'une installation de traitement électrolytique d'oxydation micro-arc. La FIG 4 représente schématiquement, en coupe, la structure d'un exemple de revêtement créé par le traitement électrolytique d'oxydation micro-arc sur le substrat. 10 DESCRIPTION DETAILLEE D'EXEMPLES DE REALISATION Les FIGS 1 et 2 représentent une aube 10 de turbomachine. Il peut s'agir d'une aube de soufflante de turboréacteur d'avion. Cette aube 10 est destinée à être située dans le flux de fluide traversant la turbomachine. L'amont et l'aval sont définis par rapport au sens d'écoulement normal de ce 15 fluide. La surface aérodynamique 12 de l'aube s'étend, de l'amont vers l'aval, entre un bord d'attaque 16 et un bord de fuite 18, et selon une direction longitudinale 20 entre un pied 22 et un sommet 24. L'aube 10 est fixée par son pied 22 à un disque porteur rotatif, commun à plusieurs aubes. 20 Les faces d'extrados 13 et d'intrados 11 sont les faces latérales de la surface aérodynamique 12 de l'aube qui relient le bord d'attaque 16 au bord de fuite 18. L'aube 10 comprend un corps 9 sur lequel est fixé par collage un bord de protection 30. Ce bord de protection 30 s'étend sur toute la hauteur de la 25 surface aérodynamique 12 de l'aube 10, suivant la direction longitudinale 20. Le bord de protection 30 présente une face externe 31 et une face interne 32 opposées. La face externe 31 du bord de protection 30 définit le bord d'attaque 16 et une partie des faces d'extrados 13 et d'intrados 11. Le reste des faces d'extrados 13 et d'intrados 11 et le bord de fuite 18 sont définis par 30 le corps de l'aube 9. La face interne 32 du bord de protection 30 est au contact du corps 9. Le bord de protection 30 présente une section sensiblement en forme de U et est positionné à cheval sur le bord du corps 9. Ce renfort présente une base 39 qui est la zone de plus grande épaisseur du renfort et qui définit le bord d'attaque 16. Cette base 39 est prolongée par deux flancs latéraux 35 et 37 situés respectivement du côté d'intrados et d'extrados de l'aube 10. Les flancs 35, 37 présentent, en section transversale (voir FIG 2), un profil qui s'amincit en direction du bord de fuite 18. La FIG 3 représente schématiquement un exemple d'installation 1 de traitement électrolytique d'oxydation micro-arc. Cette installation comprend une cuve 2 contenant un bain électrolytique 3 ou électrolyte. Par exemple, ce bain électrolytique est constitué par une solution aqueuse d'hydroxyde de métal alcalin (e.g. potassium ou sodium) et d'un sel oxyacide d'un métal alcalin. A l'intérieur du bain électrolytique 3 plongent, d'une part, un substrat 5 formant une première électrode ou « anode », réalisé en métal ou en alliage métallique et ayant des propriétés de semi-conducteur et, d'autre part, au moins une deuxième électrode 4 appelée « contre-électrode » ou « cathode ». L'installation comprend également une source d'alimentation en courant 6, un générateur de tension 7 et des moyens de contrôle (par exemple, un micro-ordinateur) commandant et contrôlant les paramètres variables suivant les séquences du traitement. Cette installation permet de former un revêtement sur le substrat 5 par transformation du métal constitutif de ce substrat 5. Le fonctionnement et le contrôle d'une telle installation étant connus de l'art antérieur, ils ne seront pas décrits plus en détail. Dans le procédé proposé, le substrat 5 est formé par le bord de protection 30. Par exemple, le bord de protection 30 est en titane ou en alliage de titane. Les plages d'utilisations de l'installation 1 pour créer un revêtement sur ce bord de protection 30 sont, par exemple, les suivantes : - Densité de courant: de 20 à 400 A/dm2 ; - Tension : de 200 à 1000 V, plus particulièrement de 400 à 800 V ; - Fréquence des pulses : de 10 à 500 Hz ; - Rapport des charges qp/qn : de 0,4 à 1,8 ; - Durée du traitement : de 10 à 90 min ; - Température du bain : de 10 à 40° C ; - pH du bain : de 6 à 14 ; - Conductivité du bain : de 100 à 1000 mS/m. Le bain électrolytique 3 peut comprendre de l'eau déminéralisée et un mélange de sels de potassium et/ou de sodium sous diverses formes telles que des hydroxydes, silicates, aluminates, phosphates, thiosulfates, tungstates ou encore vanadate, avec une composition comprise entre 0,1 et 50 g/I. Pour faciliter le traitement de la face interne 32 du bord de protection 30, la deuxième électrode ou contre-électrode 4 peut être disposée face à cette face interne 32 et, en particulier, être disposée entre les flancs 35, 37 du bord de protection 30 et/ou présenter une géométrie semblable à la première électrode 5. Dans l'exemple de la FIG 3, deux contre-électrodes 4 sont utilisées et disposées de part et d'autre du bord de protection 30, très près de celui-ci. La FIG. 4 représente schématiquement, en coupe, la structure d'un exemple de revêtement 50 créé par le traitement électrolytique d'oxydation micro-arc sur le substrat 5. Dans cet exemple, le revêtement 50 présente une couche poreuse 52 superficielle et une couche plus dense 51 située entre la couche poreuse 52 et le substrat 5. La couche dense 51 est plus dense et plus dur que la couche poreuse 52. Comme illustré, la couche poreuse 52 présente une porosité relativement élevé et une surface externe 53 rugueuse. Après le traitement électrolytique d'oxydation micro-arc, la face externe 31 du bord de protection 30 peut être polie, notamment par tribofinition ou au moyen de disques abrasifs en carbure de silicium classique ayant une granulométrie décroissante de 80 à 4000 grains par cm2 ou équivalent. Par exemple, le niveau de rugosité souhaité pour la face externe 31 peut-être de l'ordre de 0,6 microns, ce qui correspond à un certain niveau d'exigences aérodynamiques. Cette étape de polissage, dans le cas du revêtement 50 de la FIG 4, revient à supprimer la couche poreuse 52, comme schématisé par la ligne pointillé D. La couche dense 51 se retrouve ainsi en surface et exposée. La face interne 32 du bord de protection, elle, peut rester brute, i.e. ne pas être polie. Dans le cas du revêtement 50 de la FIG 4, ceci revient à préserver la structure multicouche représentée. Ainsi, lorsque le bord de protection 30 présente un revêtement 50 du type de celui de la FIG 4, la face externe 31 du bord de protection 30 est définie par la face externe de la couche dense 51, délimitée par la ligne en pointillé D, tandis que la face interne 32 du bord de protection 30 est définie par la face externe 53 de la couche poreuse 52. Le bord de protection 30 présente ainsi une face externe 31 dure et lisse, améliorant la protection de l'aube 10 et compatible avec un certain niveau d'exigences aérodynamiques, et une face interne 32 poreuse et rugueuse favorisant le collage du bord de protection 30 sur le corps 9 de l'aube 10. Les modes ou exemples de réalisation décrits dans le présent exposé sont donnés à titre illustratif et non limitatif, une personne du métier pouvant facilement, au vu de cet exposé, modifier ces modes ou exemples de réalisation, ou en envisager d'autres, tout en restant dans la portée de l'invention. De plus, les différentes caractéristiques de ces modes ou exemples de réalisation peuvent être utilisées seules ou être combinées entre elles. Lorsqu'elles sont combinées, ces caractéristiques peuvent l'être comme décrit ci-dessus ou différemment, l'invention ne se limitant pas aux combinaisons spécifiques décrites dans le présent exposé. En particulier, sauf précision contraire, une caractéristique décrite en relation avec un mode ou exemple de réalisation peut être appliquée de manière analogue à un autre mode ou exemple de réalisation. REVENDICATIONS1. Procédé de fabrication d'un bord de protection d'aube, dans lequel on fournit un bord de protection (30) et on soumet ce bord de protection (30) à un traitement électrolytique d'oxydation micro-arc. 2. Procédé selon la revendication 1, dans lequel le bord de protection (30) a une face externe (31) définissant en partie la surface aérodynamique de l'aube (10), et dans lequel la face externe (31) est polie après le 10 traitement électrolytique d'oxydation micro-arc. 3. Procédé selon la revendication 1, dans lequel le traitement électrolytique d'oxydation micro-arc comprend les étapes suivantes : - on immerge le bord de protection (30) dans un bain électrolytique (3), le 15 bord de protection formant une première électrode, - on immerge une deuxième électrode (4) dans le bain électrolytique, et - on applique aux première et deuxième électrodes une tension. 4. Procédé selon la revendication 3 dans lequel la deuxième électrode 20 (4) est disposée dans le bain électrolytique (3) face à la face interne (32) du bord de protection. 5. Procédé selon l'une quelconque des revendications 1 à 4, dans lequel le bord de protection (30) est métal anodisable, en particulier en titane 25 ou en alliage de titane. 6. Bord de protection fabriqué selon le procédé de l'une quelconque des revendications 1 à 5. 30 7. Aube comprenant un bord de protection selon la revendication 6 et un corps (9) en matériau composite à matrice organique, le bord deprotection (30) étant fixé par collage sur le corps (9) et définissant le bord d'attaque (16) ou le bord de fuite (18) de l'aube (10). 8. Aube selon la revendication 7, cette aube (10) étant une aube de s soufflante de turbomachine aéronautique. 9. Turbomachine comprenant une aube (10) selon la revendication 7.